(57)【特許請求の範囲】
【請求項１】
テンプレート成形チャネルを備えた炭素物品を形成する方法であって、
断面形状が三分岐形状、四分岐形状、Ｖ字形状、Ｉ字形状、定型化Ｉ字形状、Ｃ字形状、円形状、チューブ形状である、繊維状テンプレートを形成する段階と、
炭素前駆物質を繊維状テンプレートと混合する段階と、
前記混合物を所定の形状に形成する段階と、
前記混合物を硬化させて前記所定の形状を備えた炭素前駆物質複合材を形成する段階と、
前記炭素前駆物質複合材を炭化させる段階と、
前記繊維状テンプレートを分解して、テンプレート成形チャネルを備えた炭素物品を生成する段階と、を備え、
前記混合物を所定の形状に形成する段階が、
前記混合物をモールドを通して引抜く段階と、
前記モールドを個別の形状にトリム加工又は切削加工する段階と、
を含み、
前記モールドが、前記硬化させる段階の後であってかつ前記炭化させる段階の前に取り外される、方法。
【請求項２】
前記繊維状テンプレートが、繊維のランダムな束を含む、請求項１に記載の方法。
【請求項３】
前記繊維状テンプレートが、ポリプロピレンを含む、請求項１に記載の方法。
【請求項４】
前記モールドが、紙、金属、プラスチック又はガラスから成る群から選択された材料を含む、請求項１に記載の方法。
【請求項５】
前記モールドは、チューブである、請求項１に記載の方法。
【請求項６】
前記炭化させる段階が、不活性媒体内、真空下又はそれらの組合せで実施される、請求項１に記載の方法。
【請求項７】
前記炭化させる段階と前記分解させる段階とが、同時に起こる、請求項１に記載の方法。
【請求項８】
前記成形炭素物品が、モノリシックチューブである、請求項１に記載の方法。
【請求項９】
前記炭化させる段階が、６００℃〜９５０℃の範囲内の温度で行わる、請求項１に記載の方法。
【請求項１０】
前記炭素前駆物質が、フェノール樹脂である、請求項１に記載の方法。
【請求項１１】
前記炭素前駆物質を活性化させる段階をさらに含む、請求項１に記載の方法。
【発明の詳細な説明】
【背景技術】
【０００１】
喫煙物品、特にシガレットは一般に、ペーパラッパによって囲まれた細断タバコ（通常は切断充填物形態の）のタバコロッドと、タバコロッドと端部を合わせた関係で整列した円筒形フィルタとを含む。一般的に、フィルタは、チップペーパによってタバコロッドに取付けられたセルロースアセテートトウのプラグを含む。
【０００２】
シガレットに着火すると、喫煙者は、シガレットの着火端部から主流煙を吸引する。吸引されたシガレット煙は、最初にフィルタの上流側端部部分に流入し、次に、ユーザがその煙を吸引するとシガレットの口腔側端部に隣接する下流側部分を通って流れる。
【０００３】
適切な濾過効率を達成するために、シガレットフィルタ内には炭素などの材料が組み込まれてきた。シガレットフィルタ内に吸着材料を組み込む現在の方法は、セルロースアセテート（ＣＡ）繊維間での吸着剤微粒子の物理的捕捉である。改善されかつより高価な設計は、プラグ−スペース−プラグフィルタ構成などの所定の構成内でＣＡプラグ間のキャビティ内に特定の材料を配置して、トリアセチンバインダに対する吸着材の露出を制限するようにするものである。
【０００４】
特定のシガレットは、所望の濾過特性を達成するために活性炭などの吸着材料を備えたフィルタセグメントを組み込んでいる。そのようなフィルタの実例は、Ｔｏｖｅｙの米国特許第２，８８１，７７０号、Ｓｐｒｏｕｌｌ他の米国特許第３，３５３，５４３号、Ｓｅｌｉｇｍａｎ他の米国特許第３，１０１，７２３号及びＲａｎｉｅｒ他の米国特許第４，４８１，９５８号に記載されている。特定の市販フィルタは、単独で又はＣＡトウ内に分散させた状態で炭素（活性炭素材料のような）の微粒子又は顆粒を有し、その他の市販フィルタは、その中に分散された炭素スレッドを有するが、さらにその他の市販フィルタは、いわゆる「プラグ−スペース−プラグ」、「キャビティフィルタ」又は「三重フィルタ」の設計を有する。市販フィルタの実例には、Ｆｉｌｔｒｏｎａ  Ｉｎｔｅｒｎａｔｉｏｎａｌ，Ｌｔｄ．から市販されているＳＣＳ  ＩＶ  Ｄｕａｌ  Ｓｏｌｉｄ  Ｃｈａｒｃｏａｌ  Ｆｉｌｔｅｒ及びＴｒｉｐｌｅ  Ｓｏｌｉｄ  Ｃｈａｒｃｏａｌ  Ｆｉｌｔｅｒと、Ｂａｕｍｇａｒｔｎｅｒか市販されているＴｒｉｐｌｅ  Ｃａｖｉｔｙ  Ｆｉｌｔｅｒと、Ｆｉｌｔｒｏｎａ  Ｉｎｔｅｒｎａｔｉｏｎａｌ，Ｌｔｄ．から市販されているＡＣＴとがある。シガレット及びフィルタの特性及び組成の詳細説明は、両方ともＧｅｎｔｒｙ他の米国特許第５，４０４，８９０号及び米国特許第５，５６８，８１９号に見られ、これら特許の開示内容は、参考文献として本明細書に組み入れている。
【０００５】
炭素を組み込んだシガレットフィルタ要素は、そこを通過する主流煙成分を除去する能力を有する。具体的には、活性炭には、主流煙中に存在する特定の気相成分レベルを低下させる傾向を有し、その煙の感覚刺激的及び毒物学的特性の変化をもたらす。
【０００６】
好ましい吸収／吸着、希釈及び吸引特性を提供しながら、主流シガレット煙中に存在する気相成分を吸収及び／又は吸着可能な炭素及び／又はその他の材料を組み込んだシガレットフィルタを有するシガレットを提供して、消費者の受容性を高めるようにすることが望ましいと言える。
【０００７】
さらに、市販の活性炭及びモレキュラシーブは一般的に、顆粒又は粉末の形態である。これらの形態の材料は、顆粒又は粒子がシガレットフィルタ内にパックされた後に定着する傾向があるので、製品結束性を維持しない。従って、より低い吸引抵抗、より高い全粒子物質送給量及びより良好な製品一体性を達成するために、シガレット濾過で使用するためのモノリシックチューブなどのロッド成形チャネル活性炭物品を形成することが望ましい。
【０００８】
【特許文献１】米国特許第２，８８１，７７０号
【特許文献２】米国特許第３，３５３，５４３号
【特許文献３】米国特許第３，１０１，７２３号
【特許文献４】米国特許第４，４８１，９５８号
【特許文献５】米国特許第５，４０４，８９０号
【特許文献６】米国特許第５，５６８，８１９号
【特許文献７】米国特許第５，０５７，３６８号
【特許文献８】米国特許第６，５８４，９７９号
【特許文献９】米国特許第５，７７２，７６８号
【特許文献１０】米国特許第４，９１７，８３５号
【特許文献１１】米国特許出願公開第１０／２９４，３４６号
【非特許文献１】Ｆｕｎｄａｍｅｎｔａｌ  ａｎｄ  Ａｐｐｌｉｅｄ  Ａｓｐｅｃｔｓ  ｏｆ  Ｃｈｅｍｉｃａｌｌｙ  Ｍｏｄｉｆｉｅｄ  Ｓｕｒｆａｃｅｓ；  Ｔｈｅ  Ｒｏｙａｌ  Ｓｏｃｉｅｔｙ  ｏｆ  Ｃｈｅｍｉｓｔｒｙ；  Ｅｄ．  ｂｙ  Ｃ．  Ｌｉｔｔｌｅ  ａｎｄ  Ｊ．  Ｂｌｉｔｚ；  ｐａｇｅ  １５４，  １９９９の「高効率酸ーガス除去整形繊維フィルタ」
【発明の開示】
【０００９】
本発明の好ましい実施形態によると、成形炭素物品を産生する方法を提供し、本方法は、フェノール樹脂などの過剰炭素前駆物質材料をポリプロピレンなどの低炭素産生材料で作った繊維状テンプレートと混合する段階と、混合物を例えば紙、プラスチック、金属又はガラスチューブを通して引抜くことなどによって該混合物を所定の形状に形成する段階と、過剰混合物をトリミングするか又はチューブを切削して円筒形形状を形成する段階と、混合物をチューブ内で硬化させて安定形状の前駆物質複合材を形成する段階と、チューブを除去する段階と、不活性媒体中又は真空下で前駆物質複合材を炭化させる段階と、繊維状テンプレートを分解して成形チャネルを備えたモノリシックチューブなどの成形炭素物品を産生する段階とを含む。
【００１０】
さらに、本発明の好ましい実施形態によると、成形チャネルを備えた炭素モノリシック物品を提供しかつ使用して、フィルタ、より具体的には煙の気相成分の減少させるのに効果的なシガレットフィルタを形成する。
【００１１】
上述したことに加えて、本発明の新規な特徴及び利点は、同じ参照文字が同様な部分を表す添付図面と共に以下の詳細説明を読むことにより当業者には明らかになるであろう。
【発明を実施するための最良の形態】
【００１２】
図１及び図２は、本発明による方法及び最終製品の実施例を示している。本発明の範囲がこれらの実施形態に限定されるものではないことは容易に理解されるであろう。むしろ、本発明の範囲は、本明細書に記載したフィルタ及びそのフィルタを作る方法をを組み込んだ代替実施形態を含む。
【００１３】
図１に示すように、混合する段階に適した典型的なプロセスは、中空チャネル１２を備えた繊維状テンプレート１０から開始することができる。繊維状テンプレート１０は、熱分解時に問題にならない量の残渣が残ることになる材料で作ることができる。テンプレート１０はまた、低炭素産生材料を含むことができる。この目的に好ましい材料は、ポリプロピレン（ＰＰ）である。
【００１４】
繊維状テンプレート１０は、それに限定されないが、それぞれ図３〜図８の参照符号１０〜１０Ｇによって示するような、三分岐形状、四分岐形状、Ｖ字形状、定型化Ｉ字形状又はネステッド定型化Ｉ字形状、Ｃ字形状、円形状、チューブ形状及び不規則形状を含む様々な形状のいずれかの断面として形成することができる。それらの形状は、テンプレートは、例えばＬａｒｇｍｅｎ他の米国特許第５，０５７，３６８号において教示されているように、押出し成形、回転成形又はその他の成形加工法により形成することができる。テンプレートの断面形状は、連続とすることができかつ該テンプレート１０の表面に対して開いている長手方向チャネル１２を形成する。長手方向のチャネル１２は、それぞれ図３〜図８の参照符号１２Ａ〜１２Ｅによって示すようにテンプレート形状に応じて様々な形状を有することができる。
【００１５】
繊維状テンプレートのバンドルは、コンテナ（図示せず）内で炭素前駆物質と混合して前駆物質充填バンドル１１を形成することができる。この混合する段階は、Ｘｕｅ他の米国特許第６，５８４，９７９号及び米国特許第５，７７２，７６８号に記載されているような公知の方法により行うことができる。付加的な方法は、例えば、１９９９年のＣ．  Ｌｉｔｔｌｅ及びＪ．  Ｂｌｉｔｚ共著のＦｕｎｄａｍｅｎｔａｌ  ａｎｄ  Ａｐｐｌｉｅｄ  Ａｓｐｅｃｔｓ  ｏｆ  Ｃｈｅｍｉｃａｌｌｙ  Ｍｏｄｉｆｉｅｄ  Ｓｕｒｆａｃｅｓ、  Ｔｈｅ  Ｒｏｙａｌ  Ｓｏｃｉｅｔｙ  ｏｆ  Ｃｈｅｍｉｓｔｒｙの１５４ページ、「高効率酸−ガス除去成形繊維フィルタ」において教示されるように公知である。前駆物質１８によるテンプレート１０の連続して均一な含浸を達成するために、コンテナの特定レベルの攪拌又は回転が必要となる場合がある。
【００１６】
混合する段階で使用する炭素前駆物質材料は、不活性成分雰囲気中又は真空下で適切な温度に加熱した時に炭素又は炭素状（カーボノイド）材料を産生する固体微粒子、ゲル、液体、発泡体又はそれらの混合物とすることができる。これらの種類での適切な材料には、それに限定されないが、フェノール樹脂、石油ピッチ、ポリアクリロニトリル、セルロース、セルロース派生物、ポリビニルアセテート（ＰＶＡ）及びそれらの混合物が含まれる。最終的なカーボノイド製品の細孔分布を修正するために、混合物内にはモレキュラシーブ、ゼオライト及びケイ酸塩などの付加的な無機材料を含ませることができる。使用したフェノール樹脂は、硬化剤の存在下で未硬化の又は部分的に硬化したＮｏｖｏｌａｋタイプ、又はＲｅｓｏｌｅ（自己硬化性）タイプ、又はそれらの混合物とすることができる。粉砕部分硬化樹脂から多孔質成形フェノール系炭素材料を生成することは、例えばＬｅａｒ他米国特許第４，９１７，８３５号に教示される。
【００１７】
繊維状テンプレート１０は、ランダムな束又はバンドル１１として、或いはテンプレート又はテンプレートセグメントを相対的に整列させるか又は整列させないような方法で取り扱うことができる。単一の又は複数の繊維を含むことができるバンドル１１は次に、例えばチューブとして図１に示した規定寸法のモールド１４を通して炭素前駆物質と共に引抜かれる。モールドは、紙、プラスチック、金属又はガラスを含むことができる。
【００１８】
混合物内にある量の炭素前駆物質１８を含ませて、テンプレート１０が統合部片に一体化されるようにすることができる。モールド１４中のあらゆる空隙、開口又は環状スペースは、前駆物質１８で充填することができる。ポリプロピレンテンプレート１０に対する炭素前駆物質１８の重量比は、充填率とも呼ばれるが、それに限定されないが、好ましくは０．２〜６の範囲内にあるのが好ましい。
【００１９】
テンプレート繊維１０の連続ローリングを使用した連続含浸プロセスを使用してバッチプロセスと同様の結果を達成することができる。テンプレート１０は、炭素前駆物質１８を含むコンテナ（図示せず）を通して連続的に引き、円錐成形ガイド（図示せず）を通して再組立し、かつ更なる処理のために連続モールド（図示せず）に一体化させることができる。連続した均一な含浸を達成するために、特定レベルの攪拌又は回転が必要になる場合がある。「成形マイクロキャビティ繊維及び繊維フィルタ内に固体吸着材微粒子を含浸させるための連続プロセス」の名称の米国特許出願第１０／２９４，３４６号は、本明細書において参考文献としてその全開示内容を組み入れており、繊維状テンプレートの連続処理及び含浸の例示的な方法を記載している。
【００２０】
テンプレート１０及び前駆物質１８を含む混合物でモールド１４を含浸させた後に、バンドル１１の過剰なテンプレート１０及び／又は前駆物質１８は、図１に示すようにモールド１４から延びる可能性がある。ブレード１６を使用して、モールド１４から延びるあらゆる過剰なバンドル１１のテンプレート１０又は前駆物質１８を除去すると共に所望の長さを得ることができる。
【００２１】
次に前駆物質１８及びテンプレート１０を硬化させて複合材１９を形成する。
混合物を硬化させるために、炭素前駆物質１８をモールドの内部で硬化させると同時に一体性を維持するように、条件を選択することができる。硬化条件はその大部分は、炭素前駆物質１８中の成分、特にバインダとして使用した未硬化成分に応じて決まる。例えば、硬化は、制御雰囲気中で約１２０℃〜１６０℃の温度で約１５〜６０分間加熱することによって達成することができるが、その他の温度及び時間も許容可能であることが分かる。フェノール前駆物質に特定レベルの酸を付加して硬化を加速させることができる。硬化の後には、複合材は、モールド１４を取り外したとしてもその形状を保持することができる。
【００２２】
複合材は次に、炭化させることができる。例えば、複合材１９は、不活性成分環境中及び／又は真空下で加熱してテンプレート１０を分解し、複合材１９を空隙又はチャネルを備えたモノリシックチューブなどの産生テンプレート炭素物品２１にすることができる。炭化温度は、使用する前駆物質に基づいて選択することができる。例えば、温度は、約６００℃〜約９５０℃の範囲から選択することができるが、約８５０℃であるのが好ましい。チャネル２０は、それらの形状がテンプレート１０の形状から派生する。硬化の場合と同様に、炭化の条件は、炭素前駆物質１８の成分に基づいて変化させることができる。
【００２３】
様々な形状及び処理条件を使用して、様々な炭素収量及び構成を得ることができる。表１は、異なる結果のチャネルを達成するために様々なテンプレート形状及び処理条件を使用して行った７つの実施例を一覧で示している。実施例の各々において、ポリプロピレンテンプレートは、フェノール樹脂系炭素前駆物質と混合した。直径が約６０ミクロン〜１２０ミクロンであるフィラメントあたり１６及び２４デニール（ｄｐｆ）のテンプレートを使用した。表１では、直径は、ｄ１として一覧で示している。三分岐形状の場合では、直径は、断面によって形成された円形形状に基づいている。Ｃ字形状又は不規則形状テンプレートの場合には、ｄ１は、２つの直交する方向における断面の相対的な範囲を表す２つの数値によって表している。テンプレートは、０．２〜６の充填率でモールド内に充填された。硬化させる段階は、約１５０℃で約２５〜４０分間行った。硬化すると、複合材は、直径Ｄ１となった。この硬化時間を加速するために、フェノール前駆物質に特定レベルの酸を付加することがでる。炭化させる段階は、約８５０℃で約１〜２時間実施した。炭化すると、物品の直径はＤ２に減少した。炭素収量は一般的に、複合材前駆物質のポリプロピレン含有量に応じて３０〜４０重量％の範囲内にあった。炭素物品中に形成されたチャネルは、それらの形状がテンプレートの形状から派生した。得られたチャネルの直径はｄ２であったが、得られたｍｍ2あたりのチャネル数はＮによって表している。
【００２４】
表１：処理条件及び形状の及び最終製品の実施例
0005384107.tif 000002
【００２５】
テンプレート炭素物品２１は、濾過用途の場合には、活性化させて大きな表面積の吸着材料を形成することができる。文献では、二酸化炭素又は水蒸気を用いて加熱するなどの多くの活性化プロセスが知られている。例えば、表１の実施例７のテンプレート炭素物品は、９５０℃の温度で約４０分間二酸化炭素を用いて活性化させることができる。２５％のバーンオフ率で、１２１９ｍ2／ｇのＢＥＴ表面積及び０．４４６９ｃｍ3／ｇの微細孔容積（＜２０Å）が得られた。これらの値は、シガレットフィルタにおいて吸着材としても使用することができるココナツ系活性炭顆粒の値に匹敵する。
【００２６】
炭素物品は、その濾過特性を強化するために付加的に活性化させることができる。例えば、６６ｍｇの活性テンプレート炭素物品を含有する修正シガレットモデルは、表１の実施例５により形成することができ、炭素は次に、約９５０℃の温度で約３０分間活性化させて３０％のバーンオフ率を達成することができる。図２に示すように、フィルタは、従来型のプラグ２２及び２４が本発明により調製したテンプレート炭素物品２１を囲むように配置することができる。シガレットはＦＴＣ条件下で喫煙することができ、ＦＴＩＲ及びＧＣ／ＭＳ法によって煙の化学的性質を分析した。表２〜３及び図９〜１２に示すように、形成したフィルタは、広範囲の煙気相成分を低減するのに有効である。
【００２７】
表２は、標準の１Ｒ４Ｆシガレットと表１の実施例５に記載した特性を備えた本発明による炭素物品を含有するシガレットとを比較している。ケンタッキー基準（Ｋｅｎｔｕｃｋｙ  Ｒｅｆｅｒｅｎｃｅ）１Ｒ４Ｆは、長年にわたり研究目的でケンタッキー大学（Ｕｎｉｖｅｒｓｉｔｙ  ｏｆ  Ｋｅｎｔｕｃｋｙ）のタバコ及び健康研究機関（Ｔｏｂａｃｃｏ  ａｎｄ  Ｈｅａｌｔｈ  Ｒｅｓｅａｒｃｈ  Ｉｎｓｔｉｔｕｔｅ）によって提供されてきたフィルタ付きシガレットである。表２の第１の列には、１Ｒ４ＦサンプルのＴＰＭ値を示している。１Ｒ４Ｆデータと共に標準偏差を示している。表２の第２の列には、本発明により作られかつ制御サンプル１Ｒ４Ｆの特性のパーセンテージ差として示した修正サンプルＭＴ−６６−１及びＭＴ−６６−２の特性を一覧で示している。修正サンプルＭＴ−６６−１及びＭＴ−６６−２は、プラグ２２が１５ｍｍであり、プラグ２４が７ｍｍであり、炭素物品２６の軸線方向長さが５ｍｍであり、また炭素物品の重量が６６ｍｇである図２に示した構造を備えたシガレットであったが、あらゆる長さ及び／又は重量を選択することができた。
【００２８】
修正サンプルＭＴ−６６−１及びＭＴ−６６−２について報告した値は、１Ｒ４Ｆ標準品からの変化として示している。１Ｒ４Ｆ制御サンプルの標準偏差の３倍よりも大きな変化は、有意のものと見なされる。表２に示すように、全粒子物質（ＴＰＭ）中のアセトアルデヒド（ＡＡ）、シアン化水素（ＨＣＮ）、メタノール（ＭｅＯＨ）及びイソプレン（ＩＳＯＰ）の量は、本発明を利用した結果として全て減少した。
【００２９】
表２：修正シガレットの特性と比較した制御シガレットの特性
0005384107.tif 000003
【００３０】
表３はさらに、本発明の利点を示している。第１のコラムには、シガレット及びシガレット煙に共通した特性及び成分を一覧で示している。「制御シグマ」とラベル付けした第２のコラムには、制御１Ｒ４Ｆシガレット中に存在する特定の気相成分の標準偏差を一覧で示している。「ＭＴ−６６」とラベル付けした第３の列には、本発明及びより具体的には表１の実施例５により作ったフィルタを使用した結果としての成分ガスレベルの変化を一覧で示している。
【００３１】
表３：気相成分の変化
0005384107.tif 000004
【００３２】
図９〜１２はさらに、ＭＴ−６６修正サンプルが如何に１，３ブタジエン、アセトン、ベンゼン及びホルムアルデヒドの吸煙毎の送給量を減少させるかを示している。
【００３３】
例えば、図９は、ケンタッキー基準１Ｒ４Ｆシガレットの異なる吸煙における主流煙中の１，３ブタジエンの平均量を示している。シガレット煙中の１，３ブタジエンは、吸煙毎基準で測定される。シガレットは、６０秒ごとに一度、２秒間で３５ｃｍ3の吸煙容積で喫煙される。吸煙毎の１，３ブタジエン送給量は、ＭＴ−６６サンプルと共に１Ｒ４Ｆの８つの判定について報告される。図９に示すように、最初の吸煙は、１Ｒ４Ｆの全送給量の１５％〜２０％の間を占めるが、ＭＴ−６６サンプルの場合には５％よりも少ない。図９〜１２に示すグラフを得るために公知の方法及び報告の方法により吸煙プロセスがもう７回繰り返される。
【００３４】
図９、図１０及び図１１に示すように、成分ガスの含有量は、フィルタの飽和のために、各吸煙毎に増加する。しかしながら、図１２に示すホルムアルデヒドの含有量は、本発明を組み込んだ製品の場合にはほぼゼロまで減少する。
【００３５】
発明の前述の説明は、本発明を例示しかつ説明している。さらに、本開示は、本発明の好ましい実施形態のみを示しかつ説明しているが、本発明が、さまざまな他の組合せ、修正及び環境において使用可能であり、またフィルタ調製及びより具体的にはシガレット用フィルタ調製の技術分野における上記の教示並びに／或いはスキル又は知識に合わせて本明細書に記載した発明力のある概念の範囲内での変更及び修正が可能であることを理解されたい。
【００３６】
本明細書に上述した実施形態はさらに、本発明を実施する上で分かった最良の形態を説明し、また当業者がそのような又はその他の実施形態においてかつ本発明の特定用途又は使用に必要な様々な修正で本発明を利用することができるようすることを意図している。従って、この説明は、本発明を本明細書に開示した形態に限定することを意図するものではない。また、特許請求の範囲が代替の実施形態を含むように解釈されることを意図している。
【図面の簡単な説明】
【００３７】
【図１】本発明により成形チャネルシガレットフィルタを形成する段階を示す概略図である。
【図２】本発明による炭素物品を含むフィルタを備えたプラグ−スペース−プラグフィルタを含む内部の詳細を示すためにその一部分を切り欠いたシガレットの側面図である。
【図３】本発明による三分岐形状の繊維状テンプレートの断面を示す図である。
【図４】本発明による四分岐形状の繊維状テンプレートの断面を示す図である。
【図５】本発明によるＶ字形状の繊維状テンプレートの断面を示す図である。
【図６】本発明によるネステッド定型化Ｉ字形状の繊維状テンプレートの断面を示す図である。
【図７】本発明によるＣ字形状の繊維状テンプレートの断面を示す図である。
【図７Ａ】本発明による円形形状の繊維状テンプレートの断面を示す図である。
【図７Ｂ】本発明によるチューブ形状の繊維状テンプレートの断面を示す図である。
【図８】本発明による不規則形状の繊維状テンプレートの断面を示す図である。
【図９】従来技術によるＣＡフィルタを備えた１Ｒ４Ｆサンプルの性能と本発明により調製したフィルタを備えたシガレットの性能との間における、１，３ブタジエン送給量に関しての吸煙毎の比較を示す図である。
【図１０】従来技術によるＣＡフィルタを備えた１Ｒ４Ｆサンプルの性能と本発明により準備したフィルタを備えたシガレットの性能との間における、アセトン送給量に関しての吸煙毎の比較を示す図である。
【図１１】従来技術によるＣＡフィルタを備えた１Ｒ４Ｆサンプルの性能と本発明により調製したフィルタを備えたシガレットの性能とのベンゼン送給量に関しての吸煙毎の比較を示す図である。
【図１２】従来技術によるＣＡフィルタを備えた１Ｒ４Ｆサンプルの性能と本発明により調製したフィルタを備えたシガレットの性能との間における、ホルムアルデヒド送給量に関しての吸煙毎の比較を示す図である。
【符号の説明】
【００３８】
１０、１０Ａ〜１０Ｇ  繊維状テンプレート
１１  前駆物質搭載バンドル
１２、１２Ａ〜１２Ｅ  中空チャネル
１４  モールド
１６  ブレード
１８  前駆物質
１９  複合材
２０  空隙又はチャネル
２１  炭素物品
２２、２４  プラグ
【図１】
0005384107.tif 000005
【図２】
0005384107.tif 000006
【図３】
0005384107.tif 000007
【図４】
0005384107.tif 000008
【図５】
0005384107.tif 000009
【図６】
0005384107.tif 000010
【図７】
0005384107.tif 000011
【図７Ａ】
0005384107.tif 000012
【図７Ｂ】
0005384107.tif 000013
【図８】
0005384107.tif 000014
【図９】
0005384107.tif 000015
【図１０】
0005384107.tif 000016
【図１１】
0005384107.tif 000017
【図１２】
0005384107.tif 000018